(57)【特許請求の範囲】
【請求項１】
粒径が０．１８〜０．０５ｍｍで比表面積が１２０〜１７０ｍ２／ｇの粒状活性炭、木粉、水溶性糊料及び無機フィラーを有効成分とし、成分の割合が、粒状活性炭５０〜７０重量％、木粉１０〜４０重量％、水溶性糊料５〜１５重量％、無機フィラー１〜３重量％であることを特徴とする線香用燃焼組成物。
【請求項２】
粒状活性炭、常温時気乾比重が０．４〜０．６、着火温度が２４０〜２７０℃で、灰分が０．１〜０．２重量％の木粉、水溶性糊料及び無機フィラーを有効成分とし、成分の割合が、粒状活性炭５０〜７０重量％、木粉１０〜４０重量％、水溶性糊料５〜１５重量％、無機フィラー１〜３重量％であることを特徴とする線香用燃焼組成物。
【請求項３】
粒径が０．１８〜０．０５ｍｍで比表面積が１２０〜１７０ｍ２／ｇの粒状活性炭、常温時気乾比重が０．４〜０．６、着火温度が２４０〜２７０℃で、灰分が０．１〜０．２重量％の木粉、水溶性糊料及び無機フイラーを有効成分とし、成分の割合が、粒状活性炭５０〜７０重量％、木粉１０〜４０重量％、水溶性糊料５〜１５重量％、無機フィラー１〜３重量％であることを特徴とする線香用燃焼組成物。
【請求項４】
請求項１〜３のいずれかの燃焼組成物組成物と水を混練後、成型乾燥することを特徴とする線香用燃焼組成物の製造法。
【発明の詳細な説明】
【技術分野】
【０００１】  本発明は線香用燃焼組成物（以下、単に燃焼組成物と言う）とその製造法に関するものである。
【背景技術】
【０００２】周知の通り、従来の線香は、燃焼後の灰分は大きく２種類に分けられ、一方は灰分が燃焼段階でその都度自然落下するか、他方は形状を残したままであるかのどちらかである。一般的には自然落下するものが大半を占めている。しかも灰分量が多く、固定された場所外に飛び散ったりして汚れが目立っていることが挙げられるのである。また灰分の非常に少ない線香も市販されてはいるが、着色が困難で基材色がやはり黒いという欠点があり、また火の粉が散ったりして市場性が乏しいのが現状である。
しかしながら灰分の非常に少ない燃焼組成物就中線香は脚光を浴びており、本発明者らは着色が容易に出来る燃焼組成物を完成するための研究を続けてきた。
【発明の開示】
【発明が解決しようとする課題】
【０００３】  本発明における解決しようとする課題は、従来の燃焼組成物について、燃焼中の外観はほとんど灰が目立つことなく、落灰による周囲の汚れなど全く影響を与えないものであって、しかも煙量も極力少なく燃焼組成物の外観上の着色を容易に際立たせることが本発明の解決しようとする課題である。
【課題を解決するための手段】
【０００４】  そして本発明者の研究により燃焼組成物として、特に特定の物性を持つ粒状活性炭と同木粉を含有し、且つ、水溶性糊料、無機フィラーを有効成分として使用することにより、上記課題が解決出来ることが見出された。
【発明の効果】
【０００５】  本発明は全く新しいタイプの燃焼組成物とその製造法であり、灰分が極端に少なく煙量も少ない事から汚れを防止すると共に、周囲の環境を清浄化できるものである。従って本発明は日常生活において賞用されるものであり、この発明の効果は絶大なものである。
【発明を実施するための最良の形態】
【０００６】  本発明は上記各種有効成分を主成分とする燃焼組成物およびこの組成物を水と混練した後、成型乾燥してなる燃焼組成物の製造法に係るものである。
本発明においては、上記各種有効成分は下記の割合で使用する。
即ち、粒状活性炭５０〜７０重量％、木粉１０〜４０重量％、水溶性糊料５〜１５重量％、無機フィラー１〜３重量％、その他よりなる燃焼組成物とその製造法である。
そして更に本発明においては、上記各種有効成分としては、特に下記に示す特定の物質を有する成分が夫々使用される。これら各種有効成分について下記に詳しく説明する。
本発明における粒状活性炭は、粒径が０．１８〜０．０５ｍｍで比表面積が１２０〜１７０ｍ２／ｇである。また木粉として、常温時の気乾比重が０．４〜０．６で、着火温度が２４０〜２７０℃、灰分が０．１〜０．２重量％の条件を満たした木粉である。【０００７】  本発明にいう粒状活性炭とは、代表的なものはヤシガラ活性炭である。焼成炭化されたヤシガラ炭を破砕、整粒した粒状物または焼成炭化されたヤシガラ炭を、賦活が１〜１０％処理後、破砕、整粒した粒状物である。
先ず粒径サイズは０．１８〜０．０５ｍｍ好ましくは０．１５〜０．０７５ｍｍであり、しかも比表面積は１２０〜１７０ｍ２／ｇ好ましくは１４０〜１５０ｍ２／ｇである。この範囲外では灰分も多く、また外観の色彩も黒くなる傾向がある。この粒状活性炭の使用量は５０〜７０重量％好ましくは５５〜６０重量％がよい。
粒径サイズが０．１８ｍｍを超えると燃焼組成物を混練できないばかりか外観上の粒子が粗く製品として好ましくないものとなってしまう傾向があり、また粒径が０．０５ｍｍより小さいと着色が出来難く単一黒色しか出ない傾向がある。
本発明にいう粒状活性炭の使用量が５０重量％未満では灰分が多くなり、通常のありふれた燃焼組成物になってしまう傾向が強く、また逆に７０重量％以上では灰分は少ないが火種が長く、飛び火が発生し危険でもあり着色性が悪くなり用途にそぐわなくなる場合がある。【０００８】  本発明における木粉とは、多くの木材質、例えば針葉樹、広葉樹、常緑樹または外洋材など幅広く使用されるが、木粉の常温時気乾比重が０．４〜０．６好ましくは０．５〜０．５５であることが重要である。気乾比重ｒｕは以下の式で算出する。
ｒｕ＝Ｇｕ／Ｖｕ（ｕは含水率を示し、一般的にはｕ＝１５％のときの値が用いられる）Ｇｕ＝気乾材の重量。Ｖｕ＝気乾材の容積である。
そしてその木粉の着火温度が２４０〜２７０℃好ましくは２５０℃近辺、灰分は０．１〜０．２重量％である。この木粉に該当するのは針葉樹マツ科であるツガ属のツガ（トガとも云う）やコメツガ、カナダツガ、米ツガなどがあるが、他の樹木においてもこの条件範囲にあれば良いのは当然である。木粉は１０〜４０重量％好ましくは１５〜３０重量％がよい。１０重量％未満では組成物として火種が長く、また飛び火が発生する。４０重量％以上では燃焼後の灰分が多く本発明に適さないのである。また木粉の気乾比重が０．４〜０．６以外、着火温度が２４０〜２７０℃以外、灰分量０．２以上は結果として灰分が多くなることが判明し、本発明においては好ましくないものである。【０００９】  本発明における水溶性糊料とは、混練した後、任意の形に成型して乾燥し、安定な形を充分保持せしめるために必要な粘結剤であり、また粘着剤も含まれる。代表的なものを示すと、カルボキシメチルセルロースナトリウム塩やグアーガム、キサンタンガム等である。勿論従来公知の各種のものも適宣使用されるのは言うまでもない。使用量は５〜１５重量％好ましくは７〜１２重量％が最良である。【００１０】  本発明における無機フィラーとは、軽質で平均粒子径が１０〜２０μｍであり、燃焼による灰分を凝集させる目的と分散させる目的として使用されるものである。使用量は１〜３重量％で、その代表的なものは珪藻土や水酸化アルミニウムなどが挙げられる。勿論これら以外にも従来公知のものが適宣使用されるのは言うまでもない。【００１１】  本発明におけるその他の成分としては香料又は香料化合物、着色料、消臭剤、防腐剤などが含まれ、それらは少なくとも一つ以上添加され、その添加量は合算して２〜１０重量％である。
本発明にいう香料とは動・植物より抽出された天然香料、石油化学より合成された香料、天然香料や合成香料よりなる調合香料等である。香料化合物とはこれらの香料に付加された増粘剤、乳化剤、分散剤、有機・無機粉末、溶剤等を含む香料化合物を示す。これらの使用形態としては単独もしくは少なくともひとつ以上の形で用いられるのである。【００１２】  香料又は香料化合物を燃焼組成物に配合されて水と混練して得られた成型乾燥製品の場合と香料又は香料化合物を無添加での同成型乾燥製品に、後で賦香させて用いうる場合がある。この賦香させて用いうる場合には香りの好みに合わせたり、香りの濃度を自ら調製したりすることができるのである。
本発明にいう着色料とは塩基性・酸性・直接染料や有機または無機顔料などである。これら染・顔料は通常少なくともひとつ以上で単独または混合した形で用いられる。但し、白色無機顔料使用に当たっては、燃焼組成物の灰分を白くさせる目的と落灰性を高める目的の為に使用されるのである。
本発明にいう消臭剤とは、主に植物から抽出されたものであり、例えば大豆抽出消臭剤、緑茶抽出消臭剤、ヒノキ抽出消臭剤等がある。形態としては溶液状、粉末状、顆粒状として適宣用いられる。
本発明にいう防腐剤とは、食品添加物に規定されているものを使用するものとする。例えばソルビン酸やデハイドロ酢酸などである。【００１３】  本発明者らは多数の実験を行なって、本発明の優秀性を明らかにしたのであるが、さらに本発明の技術的内容を説明する為に多数の実験例より代表的な数例を選んで以下に実施例として示すことにする。従って本発明は単に実施例のみに限定されるべきではなく、本発明の趣旨と精神を逸脱せざる限り任意のその実施形態を変更して実施しうることは当然である。
【実施例１】
【００１４】  粒径０．１２〜０．０６ｍｍの粒状活性炭（二村化学工業製）５６．０重量％、気乾比重（常温）０．５で平均２００メッシュのカナダツガ粉２９．０重量％、カルボキシメチルセルロース−Ｎａ５．０重量％、グアーガム２．９重量％、無機フィラー（ラジオライトＦ６００  昭和化学工業（株）製）１．３重量％、バラ調合香料２．０重量％、大豆抽出消臭剤２．０重量％を均一に混合し燃焼組成物を得る。これに食用赤色３号０．３重量％と白色顔料（二酸化チタン４０重量％含有）１．５重量％を水に溶解分散させ燃焼組成物と共に混練する。充分に混練されたものを圧縮させて空気を抜き、これを押出し成型機にて線状に押出し、乾燥後必要な長さにカットした。
ここに得られた線香は赤桃色のきれいなバラの香りを放ち、しかも灰分が極端に少なく美麗な製品であった。【００１５】［実施例２〜４］
粒径０．１４〜０．０８ｍｍの粒状活性炭（二村化学工業製）６５．０重量％、気乾比重（常温）０．５で平均１５０メッシュのツガ粉２０重量％、カルボキシメチルセルロース−Ｎａ３．０重量％、キサンタンガム４．０重量％、無機フィラー（ラジオライトＦ６００昭和化学工業（株）製）１．０重量％、緑茶カテキン３．０重量％、白色顔料（亜鉛華３０重量％含有）２．０重量％を均一に混合した後、これに下記の表１に記載の香料化合物および色素量の条件下（数値は全て重量％とする）で夫々水と混練、夫々の形状に成型乾燥させて製造した。燃焼中は夫々の香りを揮散し、灰の少ない環境に適したものであった。【００１６】
【表１】
0005403384.tif 000002
［実施例５〜８］
実施例１と同様な方法で下記に示した木粉種類および木粉量の条件下で製造した。夫々の結果を表２中に示した。尚、実施例５および６は比較例とした。【００１７】
【表２】
0005403384.tif 000003